(57)【要約】【課題】  有機感光体を長時間使用し、膜厚減耗が進んでも、ドット画像の潜像形成の大きさやコントラストの劣化を防止し、高階調、高精細の電子写真画像を形成できる有機感光体を提供することであり、且つ該有機感光体を用いたプロセスカートリッジ、画像形成装置、画像形成方法を提供することである。【解決手段】  第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする有機感光体。【選択図】        なし【特許請求の範囲】
【請求項１】
導電性基体上に電荷発生層、第一の電荷輸送層及び第一の電荷輸送層上に一層以上の層構成を有する有機感光体において、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする有機感光体。
【請求項２】
前記第一の電荷輸送層及び第一の電荷輸送層上に一層以上の層の膜厚合計が２０〜３５μｍであることを特徴とする請求項１に記載の有機感光体。
【請求項３】
１２００ｄｐｉ以上の解像度で有機感光体上にデジタル画像の書き込みを行い、静電潜像を形成する電子写真方式の画像形成装置本体に着脱自在であり且つ帯電手段、現像手段、転写手段及びクリーニング手段の少なくとも１つと有機感光体を有するプロセスカートリッジにおいて、前記有機感光体が導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とするプロセスカートリッジ。
【請求項４】
少なくとも有機感光体、帯電手段、露光手段及び現像手段を有し、１２００ｄｐｉ以上の解像度で有機感光体上にデジタル画像の書き込みを行い、静電潜像を形成する電子写真方式の画像形成装置において、該有機感光体が導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする画像形成装置。
【請求項５】
前記帯電手段による有機感光体の帯電電位が２００〜４００Ｖであることを特徴とする請求項４に記載の画像形成装置。
【請求項６】
少なくとも有機感光体と、該有機感光体上に１２００ｄｐｉ以上の解像度でデジタル画像の書き込みを行い静電潜像を形成するための帯電手段及び露光手段と、該静電潜像をトナー像に顕像化する現像手段と、該有機感光体上に形成されたトナー像を記録材に転写する転写手段を有する画像形成ユニットを複数配列し、画像形成ユニットごとに着色を変えたトナーを用いて形成した各トナー像を順次記録材に転写してカラー画像を形成する画像形成装置において、前記有機感光体が導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする画像形成装置。
【請求項７】
請求項４〜６のいずれか１項に記載の画像形成装置を用いて電子写真画像を形成することを特徴とする画像形成方法。
【請求項８】
帯電電位が２００〜４００Ｖの条件で、デジタル画像の書き込みを行い、デジタル画像の静電潜像を形成する電子写真方式の画像形成装置に用いられる有機感光体において、導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする有機感光体。
【発明の詳細な説明】
【技術分野】
【０００１】
本発明は、複写機やプリンターの分野において用いられる有機感光体（以下、単に感光体とも云う）、及び該有機感光体を用いたプロセスカートリッジ、画像形成装置及び画像形成方法に関するものである。
【背景技術】
【０００２】
電子写真画像の高画質化のために、有機感光体上にスポット径が小さい露光光源を用いて微細な潜像形成を行い、微細なドット画像を形成する技術が開発されている。例えば、スポット径が４０００μｍ2以下の光源を用いて有機感光体上に高精細の潜像を形成する方法が知られている（特許文献１）。このような小径スポット露光方式で、正確な潜像を形成するには、有機感光体への像露光による潜像形成時に、露光により発生する電荷キャリアの拡散を小さくすることが重要である。即ち、画像情報を静電潜像として忠実に再現するためには露光／未露光部の電位コントラストが十分確保されている必要があるが、これは発生キャリアが表面電荷に到達するまでのキャリアの拡散を押さえることが重要である。例えば１２００ｄｐｉ（ｄｐｉとは２．５４ｃｍ当たりの画素ドット数）のような高密度画像の潜像劣化は、電荷輸送層の拡散定数（Ｄ）とドリフト移動度（μ）との比Ｄ／μが大きくなると静電潜像形成時の拡散の効果が無視できず、電荷輸送層の膜厚が大きくなると潜像劣化は大きくなると記述されている（非特許文献１）。更に１ドットの潜像の解析結果から、電荷輸送層のドリフト移動度（μ）が大きくなるほど潜像の拡散が大きくなることも報告されている。（非特許文献２）このため高解像度のプロセスにおいては電荷輸送層を薄膜化し、静電潜像の拡散を防止する有機感光体が既に提案されている（特許文献２）。
【０００３】
しかしながら、これらの提案された有機感光体は、感光体の耐久性の面では、十分な解決とはなり得ていない。即ち、有機感光体は一般的に帯電能、感度等の膜厚の膜厚依存性が大きく、繰り返し使用による膜厚減耗は、カブリや黒ポチ等の画像欠陥増大の原因と成りやすい。特に、感光層を薄膜化した有機感光体では、静電潜像形成時の帯電電位の負荷条件が、単位膜厚当たりの電界強度を大きくする傾向にあり、繰り返し使用におけるドット画像の劣化や残留電位上昇などの問題が発生しやすい。
【０００４】
更に、最近のデジタル複写機，プリンター等の電子写真装置は高画質化の追求と共に、小型，高速化が進み、感光体特性として高速化に対応した高感度化と、耐摩耗性向上による長寿命化の両方が要求されている。
【０００５】
前記した、高画質化、小型化、高速化の要求を満たすために、感光体の感度の時間応答性を高めることが要求されている。これらの要求を満たすために、従来高感度の電荷発生物質を開発する努力がなされてきた。その結果、代表的な高感度の電荷発生物質として、Ｙ型フタロシアニン等のフタロシアニン顔料（Ｃｕ−Ｋα特性Ｘ線のスペクトルで、ブラッグ角２θが２７．３°に最大ピークを有するチタニルフタロシアニン顔料）が開発され、該顔料を用いた電子写真感光体が実用化されている（非特許文献３）。しかしながら、これらの電子写真感光体は、感光体のラインスピードが速く、帯電時間や露光工程から現像工程間迄の移動時間が短い高速の画像形成プロセスで、帯電電位が安定せず、ドット画像の劣化や残留電位上昇が発生し、カブリが発生したり、画像濃度が低下したりしやすい。
【０００６】
即ち、高画質、高速特性が要求される有機感光体においては、繰り返し使用に伴う感光体の膜厚変化が、ドット画像の静電潜像の大きさや電位コントラストの形成に作用し、ドット画像の劣化や残留電位上昇が発生し、カブリが発生したり、画像濃度が低下したりしやすい。特に、１２００ｄｐｉ以上のドット画像が要求され、階調再現性が重視される写真画像のプリント画像等では感光体の膜厚減耗が引き起こすドット画像の劣化が発生しやすく、これを防ぐことが必要である。
【特許文献１】特開平８−２７２１９７号公報
【特許文献２】特開平５−１１９５０３号公報
【非特許文献１】日本画像学会誌第３８巻第４号２９６頁
【非特許文献２】富士時報第７５巻第３号１９４頁
【非特許文献３】電子写真学会誌，２９（３），２５０（１９９０）
【発明の開示】
【発明が解決しようとする課題】
【０００７】
本発明は上述のような従来技術の問題点を解決して、１２００ｄｐｉ以上の高解像度の電子写真画像を形成するに当たり、有機感光体を長時間使用し、膜厚減耗が進んでも、ドット画像の潜像形成の大きさやコントラストの劣化を防止し、画像濃度の低下が少なく、高階調、高精細の電子写真画像を形成できる有機感光体を提供することであり、且つ該有機感光体を用いたプロセスカートリッジ、画像形成装置、画像形成方法を提供することである。
【課題を解決するための手段】
【０００８】
即ち、本発明者等は上記課題について鋭意検討した結果、１２００ｄｐｉ以上の高解像度の電子写真画像を形成するには、繰り返し使用中に発生する有機感光体の膜厚減耗により発生するドット画像の静電潜像の大きさやコントラストの劣化を防止することが重要であることに思い至った。その為には、有機感光体への像露光により発生したキャリアの拡散を防止し、ドット画像の静電潜像の大きさやコントラストの感光体の膜厚依存性を小さくすることにより、有機感光体の膜厚が変化しても、ドット画像の変化が小さく、高精細のドッド画像が大きさ及びコントラスト共に、コンスタントに形成できることを見出し、本発明を完成した。即ち、本発明の有機感光体を構成する電荷発生層（以下、ＣＧＬとも云う）でのキャリア発生、電荷発生層から電荷輸送層（以下、ＣＴＬとも云う）へのキャリア注入、ＣＴＬでのキャリアの輸送等、帯電及び像露光により発生したキャリアの分布を有機感光体全体で捕らえ、該キャリアの分布を移動方向に適度に分散させ、キャリアの空間密度を低減することにより、ドット画像の静電潜像の膜厚による変動を小さくし、特に薄膜化を行わなくても、１ドット画像の拡散や縮小を抑制することが可能となることが見出された。本発明の目的は、以下の構成を持つことにより達成される。
（請求項１）
導電性基体上に電荷発生層、第一の電荷輸送層及び第一の電荷輸送層上に一層以上の層構成を有する有機感光体において、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする有機感光体。
（請求項２）
前記第一の電荷輸送層及び第一の電荷輸送層上に一層以上の層の膜厚合計が２０〜３５μｍであることを特徴とする請求項１に記載の有機感光体。
（請求項３）
１２００ｄｐｉ以上の解像度で有機感光体上にデジタル画像の書き込みを行い、静電潜像を形成する電子写真方式の画像形成装置本体に着脱自在であり且つ帯電手段、現像手段、転写手段及びクリーニング手段の少なくとも１つと有機感光体を有するプロセスカートリッジにおいて、前記有機感光体が導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とするプロセスカートリッジ。
（請求項４）
少なくとも有機感光体、帯電手段、露光手段及び現像手段を有し、１２００ｄｐｉ以上の解像度で有機感光体上にデジタル画像の書き込みを行い、静電潜像を形成する電子写真方式の画像形成装置において、該有機感光体が導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする画像形成装置。
（請求項５）
前記帯電手段による有機感光体の帯電電位が２００〜４００Ｖであることを特徴とする請求項４に記載の画像形成装置。
（請求項６）
少なくとも有機感光体と、該有機感光体上に１２００ｄｐｉ以上の解像度でデジタル画像の書き込みを行い静電潜像を形成するための帯電手段及び露光手段と、該静電潜像をトナー像に顕像化する現像手段と、該有機感光体上に形成されたトナー像を記録材に転写する転写手段を有する画像形成ユニットを複数配列し、画像形成ユニットごとに着色を変えたトナーを用いて形成した各トナー像を順次記録材に転写してカラー画像を形成する画像形成装置において、前記有機感光体が導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする画像形成装置。
（請求項７）
請求項４〜６のいずれか１項に記載の画像形成装置を用いて電子写真画像を形成することを特徴とする画像形成方法。
（請求項８）
帯電電位が２００〜４００Ｖの条件で、デジタル画像の書き込みを行い、デジタル画像の静電潜像を形成する電子写真方式の画像形成装置に用いられる有機感光体において、導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする有機感光体。
【発明の効果】
【０００９】
本発明の有機感光体を用いることにより、１２００ｄｐｉ以上の高画質のドット画像を形成でき、画像不良を伴わない鮮鋭性、階調性が良好な電子写真画像を提供することができ、該有機感光体を用いたプロセスカートリッジ、画像形成装置、画像形成方法を提供することができる。
【発明を実施するための最良の形態】
【００１０】
以下、本発明について、詳細に説明する。
【００１１】
本発明の有機感光体は、導電性基体上に電荷発生層、第一の電荷輸送層及び第一の電荷輸送層上に一層以上の層構成を有し、第一の電荷輸送層が形成された時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きく、且つ全ての層構成が完成された時点で、前記過渡光電流（ＴＯＦ）の電流値を時間に対して測定し、検出電流値の積算値をプロットした場合に得られる曲線に接する２つの接線の交差角αが１５°〜６０°であることを特徴とする。
【００１２】
有機感光体が上記構造を有することにより、１２００ｄｐｉ以上のドット画像の潜像形成が可能となり、細線再現性が良好で、且つ繰り返し、多数枚の画像形成を行なっても、画像品質が劣化しない有機感光体を提供することができる。
【００１３】
前記１０Ｖ／μｍの電界強度での過渡光電流（ＴＯＦ）測定とは、絶縁層の膜厚が２０μｍの有機感光体を仮定すると、２００Ｖの帯電電位を付加した条件での過渡光電流（ＴＯＦ）の測定であり、比較的弱い電界強度での過渡光電流（ＴＯＦ）の測定を意味する。本発明はこの比較的弱い電界強度での過渡光電流（ＴＯＦ）の測定から、時間に対する検出電流の積算値をプロットした場合に得られる曲線に接する２つの接線の交差角αが導電性基体上に電荷発生層、第一の電荷輸送層及び第一の電荷輸送層上に一層以上の層構成を有する有機感光体において、第一の電荷輸送層が形成された時点で、６０°より大きく、且つ全ての層構成が完成された時点で１５°〜６０°であることを特徴とする。
【００１４】
上記特徴を有する有機感光体は、電荷発生層（以下、ＣＧＬとも云う）でのキャリア発生、電荷発生層から電荷輸送層（以下、ＣＴＬとも云う）へのキャリア注入、ＣＴＬでのキャリアの輸送等の課程で発生するキャリアの拡散を小さくし、該有機感光体を長期に使用し、膜厚が減少しても、１２００ｄｐｉ以上の解像度の高画質の電子写真画像の品質の変動を小さくし、良好な細線再現性、階調性、鮮鋭性、及びカラー画像等の品質劣化を防止することができる。尚、前記交差角αが第一の電荷輸送層が形成された時点で、７０°より大きく、全ての層構成が完成された時点で、２５°〜５５°の時、より好ましい改良結果が得られる。
【００１５】
ここで、１０Ｖ／μｍの電界強度での過渡光電流（ＴＯＦ）測定の測定方法、時間に対する検出電流の積算値をプロットした場合に得られる曲線に接する２つの接線の交差角αについて説明する。
【００１６】
ＴＯＦの測定条件
ＴＯＦの測定は公知の一般的な方法で行うことができる。
【００１７】
露光光源波長：感光体の分光感度で最大感度に近い波長を用いる（最大感度×０．９以上の波長の単波長光）：本実施例では露光光源にはＸｅフラッシュランプ（浜松フォトニクス製）を用い、ＮＤフィルターとバンドパスフィルターを通過した７８０ｎｍの単色光を用いた。
【００１８】
露光強度は表面電荷を１／１０以下に低減できる光量を基準に条件出しを行い適正な波形が検知できるのを確認してから測定した。
【００１９】
パルス発光時間：２μｓｅｃ
サンプリング速度  １μｓｅｃ
帯電電位Ｖは、電荷発生層、電荷輸送層及び絶縁性中間層（１０8Ω・ｃｍ以上）の膜厚合計をｄとした場合のＶ／ｄが１０Ｖ／μｍとなるように設定する。
【００２０】
次に、時間に対する検出電流の積算値をプロットした場合に得られる曲線に接する２つの接線の交差角αについて説明する。
【００２１】
図５は、有機感光体の１０Ｖ／μｍの電界強度での過渡光電流（ＴＯＦ）測定のデータである。横軸（Ｘ軸）が時間軸（μ秒＝μｓｅｃ）、縦軸（Ｙ軸）は検出電流値（最大電流値を１として規格化した相対電流値）を示す。
【００２２】
図６は、図５のデータから得られる時間に対する検出電流の積算値をプロットした曲線である。横軸（Ｘ軸）が時間軸（μ秒＝μｓｅｃ）、縦軸（Ｙ軸）は検出電流の積算値を示す。
【００２３】
本発明の２つの接線とは図６のＸ、Ｙ軸の交点即ち原点を起点とした接線Ａと３０００μｓｅｃを起点とした接線Ｂであり、該接線ＡとＢの交差角αが本発明の交差角αである。
【００２４】
本発明の有機感光体は１０Ｖ／μｍの電界強度の測定により得られる上記交差角αが第一の電荷輸送層が形成された時点で６０°未満の場合は、電荷発生層から電荷輸送層への電荷注入性が低下しやすく、繰り返し使用時の感度の低下や残留電位上昇などの問題が発生し、画像濃度の低下や鮮鋭性の劣化が起こりやすい。又、全ての層構成が完成された時点で、前記２つの接線の交差角αが１５°未満になると繰り返し使用時の残留電位上昇などの問題が発生し、６０°より大きいと、キャリアの拡散が大きくなり、その結果、ドット潜像が大きくなって、画像の鮮鋭性が低下しやすい。又、上記交差度αの上限値は、理論的には９０°であるので、第一の電荷輸送層が形成された時点での上記交差角は９０°を超えることはない。
【００２５】
本発明において、有機感光体とは電子写真感光体の構成に必要不可欠な電荷発生機能及び電荷輸送機能の少なくとも一方の機能を有機化合物に持たせて構成された電子写真感光体を意味し、公知の有機電荷発生物質又は有機電荷輸送物質から構成された感光体、電荷発生機能と電荷輸送機能を高分子錯体で構成した感光体等公知の有機感光体を全て含有する。
【００２６】
本発明の電荷輸送層とは、光露光により電荷発生層で発生した電荷キャリアを有機感光体の表面に輸送する機能を有する層を意味し、該電荷輸送機能の具体的な検出は、電荷発生層と電荷輸送層を導電性支持体上に積層し、光導伝性を検知することにより確認することができる。
【００２７】
本発明の有機感光体の層構成は、導電性支持体上に中間層、電荷発生層及び電荷輸送層の感光層から構成され、電荷輸送層が第一の電荷輸送層及び保護層も兼ねた第二の電荷輸送層で構成されることが好ましい。
【００２８】
前記第一の電荷輸送層を形成した時点で、１０Ｖ／μｍの電界強度下で過渡光電流（ＴＯＦ）の電流値を時間に対して測定し、検出電流値の積算値をプロットした場合に得られる曲線に接する２つの接線の交差角αが６０°より大きい有機感光体を作製するには、電荷発生層（ＣＧＬ）に用いる電荷発生物質（ＣＧＭ）と電荷輸送層（ＣＴＬ）に用いる電荷輸送物質（ＣＴＭ）の組み合わせを選択することが重要であり、ＣＧＭには電荷キャリア発生効率が高い顔料を用い、電荷輸送層に用いられるＣＴＭには電荷発生層から電荷キャリアの注入効率が良好で、且つ電荷キャリアの輸送性が高い電荷輸送物質を用いて、電荷発生層で発生したキャリアの電荷輸送層中への注入と輸送の時間的ばらつきを小さくすることにより、前記２つの接線の交差角αが６０°より大きい有機感光体を作製することができる。このようなＣＧＭとしては、フタロシアニン顔料、ペリレン顔料等が挙げられるが、中でも、チタニルフタロシアニン顔料、ガリウムフタロシアニン顔料、ぺリレン顔料等が好ましく用いられる。例えばＣｕ−Ｋα線に対するブラッグ角２θが２７．２°に最大ピークを有するチタニルフタロシアニン、同２θが１２．４に最大ピークを有するベンズイミダゾールペリレン、Ｃｕ−Ｋαの特性Ｘ線回折スペクトルのブラッグ角（２θ±０．２°）において、少なくとも７．４°、１６．６°、２５．５°、２８．３°の位置に回折ピークを有するクロルガリウムフタロシアニン顔料、又は少なくとも７．５°、９．９°、１２．５°、１６．３°、１８．６°、２５．１°、２８．１°の位置に回折ピークを有するヒドロキシガリウムフタロシアニン顔料等が好ましく用いられる。
【００２９】
一方、電荷キャリアの注入効率が良好で、且つ電荷キャリアの輸送性が高い電荷輸送物質としては、例えば、下記に示されるような電荷輸送物質が好ましく用いられる。但し、これらの電荷発生物質及び電荷輸送物質は、その組み合わせや使用量により、電荷発生の効率、注入効率、電荷輸送能が変化するので、ＣＧＭとＣＴＭの組み合わせの条件、及び電荷発生層、電荷輸送層、中間層の各層構成を含めて、構成を決定することが必要である。
【００３０】
【化１】
2005091839.tif 000002
【００３１】
又、全ての層構成が完成した時点で、前記過渡光電流（ＴＯＦ）の電流値を時間に対して測定し、検出電流値の積算値をプロットした場合に得られる曲線に接する２つの接線の交差角αが１５°〜６０°である有機感光体を得るためには、前記した第一の電荷輸送層上に電荷キャリアの注入効率を低下させ、電荷キャリアの分布を膜厚方向に適度に分散させる第二の電荷輸送層を設けることが好ましい。このような第二の電荷輸送層に用いる電荷輸送物質としては、例えば、下記に示されるような電荷輸送物質が好ましく用いられる。
【００３２】
【化２】
2005091839.tif 000003
【００３３】
【化３】
2005091839.tif 000004
【００３４】
このように、本発明の有機感光体を作製するには、前記したＣＧＭとＣＴＭの組み合わせを選択することが重要であるが、同時に電荷発生層のバインダー樹脂や電荷輸送層のバインダー樹脂によっても電荷発生効率、電荷注入効率、電荷輸送性等が微妙に変化するので、電荷輸送層、電荷発生層及び下記に述べる中間層等の全ての構成を選択することにより、前記２つの接線の交差角αを第一の電荷輸送層が形成された時点で、６０°より大きく、全ての層構成が完成された時点で、１５°〜６０°の範囲に構成することが必要である。
【００３５】
以下に本発明に用いられる具体的な感光体の構成について記載する。
【００３６】
導電性支持体
本発明の感光体に用いられる導電性支持体としてはシート状或いは円筒状の導電性支持体が用いられる。
【００３７】
本発明の円筒状の導電性支持体とは回転することによりエンドレスに画像を形成できるに必要な円筒状の支持体を意味し、真直度で０．１ｍｍ以下、振れ０．１ｍｍ以下の範囲にある導電性の支持体が好ましい。この真直度及び振れの範囲を超えると、良好な画像形成が困難になる。
【００３８】
導電性支持体の材料としてはアルミニウム、ニッケルなどの金属ドラム、又はアルミニウム、酸化錫、酸化インジュウムなどを蒸着したプラスチックドラム、又は導電性物質を塗布した紙・プラスチックドラムを使用することができる。導電性支持体としては常温で比抵抗１０3Ωｃｍ以下が好ましい。
【００３９】
本発明で用いられる導電性支持体は、その表面に封孔処理されたアルマイト膜が形成されたものを用いても良い。アルマイト処理は、通常例えばクロム酸、硫酸、シュウ酸、リン酸、硼酸、スルファミン酸等の酸性浴中で行われるが、硫酸中での陽極酸化処理が最も好ましい結果を与える。硫酸中での陽極酸化処理の場合、硫酸濃度は１００〜２００ｇ／ｌ、アルミニウムイオン濃度は１〜１０ｇ／ｌ、液温は２０℃前後、印加電圧は約２０Ｖで行うのが好ましいが、これに限定されるものではない。又、陽極酸化被膜の平均膜厚は、通常２０μｍ以下、特に１０μｍ以下が好ましい。
【００４０】
感光層
電荷発生層
電荷発生層には電荷発生物質（ＣＧＭ）を含有する。その他の物質としては必要によりバインダー樹脂、その他添加剤を含有しても良い。
【００４１】
本発明の有機感光体には、電荷発生物質としてフタロシアニン顔料、アゾ顔料、ペリレン顔料、アズレニウム顔料などを、単独又は併用して用いることができる。これらの顔料の中でも、高感度で且つ電位安定性が良好なチタニルフタロシアニン顔料、ガリウムフタロシアニン顔料、ぺリレン顔料等が好ましく用いられる。例えばＣｕ−Ｋα線に対するブラッグ角２θが２７．２°に最大ピークを有するチタニルフタロシアニン、同２θが１２．４に最大ピークを有するベンズイミダゾールペリレン、Ｃｕ−Ｋαの特性Ｘ線回折スペクトルのブラッグ角（２θ±０．２°）において、少なくとも７．４°、１６．６°、２５．５°、２８．３°の位置に回折ピークを有するクロルガリウムフタロシアニン顔料、又は少なくとも７．５°、９．９°、１２．５°、１６．３°、１８．６°、２５．１°、２８．１°の位置に回折ピークを有するヒドロキシガリウムフタロシアニン顔料等が繰り返し使用に伴う帯電性能や感度の変化がほとんどなく、良好に用いられる。
【００４２】
電荷発生層にＣＧＭの分散媒としてバインダーを用いる場合、バインダーとしては公知の樹脂を用いることができるが、最も好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜６００質量部が好ましい。これらの樹脂を用いることにより、繰り返し使用に伴う残留電位増加を最も小さくできる。電荷発生層の膜厚は０．１μｍ〜２μｍが好ましい。
【００４３】
電荷輸送層
本発明の有機感光体の電荷輸送層は基本的には電荷輸送物質（ＣＴＭ）と該ＣＴＭを分散させ膜形成機能を有するバインダー樹脂等から構成される。
【００４４】
電荷輸送物質としては、例えばトリフェニルアミン誘導体、ヒドラゾン化合物、スチリル化合物、ベンジジン化合物、ブタジエン化合物、オキサゾール誘導体、オキサジアゾール誘導体、チアゾール誘導体、チアジアゾール誘導体、トリアゾール誘導体、イミダゾール誘導体、イミダゾロン誘導体、イミダゾリン誘導体、ビスイミダゾリジン誘導体、スチリル化合物、ヒドラゾン化合物、ベンジジン化合物、ピラゾリン誘導体、スチルベン化合物、オキサゾロン誘導体、ベンゾチアゾール誘導体、ベンズイミダゾール誘導体、キナゾリン誘導体、ベンゾフラン誘導体、アクリジン誘導体、フェナジン誘導体、アミノスチルベン誘導体、ポリ−Ｎ−ビニルカルバゾール、ポリ−１−ビニルピレン、ポリ−９−ビニルアントラセンなどを単独で、或いは併用して用いることができる。これらの電荷輸送物質の中でも、前記した電荷発生物質と組み合わせて、２つの接線の交差角αが１５°〜４５°である有機感光体を作製し、安定した電子写真特性（帯電能や感度等）を得るには、電荷輸送物質をトリフェニルアミン誘導体、ヒドラゾン化合物、スチリル化合物、ベンジジン化合物、ブタジエン化合物から選択することが好ましい。これら電荷輸送物質は通常、適当なバインダー樹脂中に溶解して層形成が行われる。
【００４５】
又、電荷輸送層のバインダー樹脂としては、誘電率が小さいバインダー樹脂を用いることが好ましく、ポリスチレン樹脂、スチレンブタジエン共重合体等が挙げられる。
【００４６】
電荷輸送層には必要により酸化防止剤等の添加剤を含有しても良い。
【００４７】
電荷輸送層（ＣＴＬ）に用いられるバインダー樹脂としては熱可塑性樹脂、熱硬化性樹脂いずれの樹脂かを問わなが、誘電率が小さいバインダー樹脂を用いることが好ましく、特に好ましいバインダー樹脂としては、ポリスチレン樹脂、スチレンブタジエン共重合体、ポチカーボネート等を単独で、或いはブレンドして用いることが好ましい。
【００４８】
バインダー樹脂と電荷輸送物質との割合は、バインダー樹脂１００質量部に対し５０〜２００質量部が好ましい。
【００４９】
又、電荷輸送層は複数の電荷輸送層で構成してもよい。電荷輸送層の膜厚は、２０〜３５μｍが好ましく、更に２５〜３５μｍがより好ましい。
【００５０】
中間層
本発明においては導電性支持体と感光層の間に、導電性支持体からの電荷の注入を防止できるブロッキング機能を有する中間層を設けることが好ましい。
【００５１】
ブロッキング機能を有する中間層としては、ポリアミド樹脂等を用いた下引き層、無機微粒子を含有させた下引き層を兼ねた中間層、有機金属化合物とシランカップリング剤等から形成される無機質中間層等が前記したブロッキング性と導電性支持体或いは電荷発生層との接着性を両立させる上で好ましく用いられる。本発明の中間層は実質的に半導電性又は絶縁層である。ここで半導電性又は絶縁層とは、体積抵抗が１×１０8Ω・ｃｍ以上であることを意味し、１×１０8〜１０15Ω・ｃｍが好ましい。又、本発明の中間層の体積抵抗は好ましくは１×１０9〜１０14Ω・ｃｍ、更に好ましくは、１×１０9〜１×１０13Ω・ｃｍが良い。体積抵抗は下記のようにして測定できる。
【００５２】
測定条件；ＪＩＳ：Ｃ２３１８−１９７５に準ずる。
【００５３】
測定器：三菱油化社製Ｈｉｒｅｓｔａ  ＩＰ
測定条件：測定プローブ  ＨＲＳ
印加電圧：５００Ｖ
測定環境：３０±２℃、８０±５ＲＨ％
体積抵抗が１×１０8未満では中間層が導電性に近くなり、電界強度が１０Ｖ／μｍ未満になりやすい。又、導電性支持体からの電荷ブロッキング性が低下し、電子写真感光体の電位保持性も劣化し、黒ポチ等の画像欠陥も発生しやすく、良好な画質が得られない。一方１×１０15Ω・ｃｍより大きいと繰り返し画像形成で残留電位が増大しやすく、良好な画質が得られない。
【００５４】
尚、本発明では体積抵抗が１×１０8未満の層は導電層とみなし、本発明の電界強度（１０Ｖ／μｍ）の算出に当たっては、感光体の膜厚合計から除くものとする。
【００５５】
本発明の中間層としては、導電性支持体上にＮ型半導性粒子を含有する中間層を設が好ましい。
【００５６】
ここで、Ｎ型半導性粒子とは、主たる導電性キャリアを電子とする性質をもつ微粒子を示す。すなわち、導電性キャリアを電子とする性質とは、該Ｎ型半導性粒子を絶縁性バインダーに含有させることにより、基体からのホール注入を効率的にブロックし、また、感光層からの電子に対してはブロッキング性を示さない性質を有するものをいう。
【００５７】
ここで、Ｎ型半導性粒子の判別方法について説明する。
【００５８】
導電性支持体上に膜厚５μｍの中間層（中間層を構成するバインダー樹脂中に粒子を５０質量％分散させた分散液を用いて中間層を形成する）を形成する。該中間層に負極性に帯電させて、光減衰特性を評価する。又、正極性に帯電させて同様に光減衰特性を評価する。
【００５９】
Ｎ型半導性粒子とは、上記評価で、負極性に帯電させた時の光減衰が正極性に帯電させた時の光減衰よりも大きい場合に、中間層に分散された粒子をＮ型半導性粒子という。
【００６０】
前記Ｎ型半導性粒子は、具体的には酸化チタン（ＴｉＯ2）、酸化亜鉛（ＺｎＯ）、酸化スズ（ＳｎＯ2）等の微粒子が挙げられるが、本発明では、特に酸化チタンが好ましく用いられる。
【００６１】
本発明に用いられるＮ型半導性粒子の平均粒径は、数平均一次粒径において１０ｎｍ以上５００ｎｍ以下の範囲のものが好ましく、より好ましくは１０ｎｍ〜２００ｎｍ、特に好ましくは、１５ｎｍ〜５０ｎｍである。
【００６２】
数平均一次粒径の値が前記範囲内にあるＮ型半導性粒子を用いた中間層は層内での分散を緻密なものとすることができ、十分な電位安定性、及び黒ポチ発生防止機能を有する。
【００６３】
前記Ｎ型半導性粒子の数平均一次粒径は、例えば酸化チタンの場合、透過型電子顕微鏡観察によって１００００倍に拡大し、ランダムに１００個の粒子を一次粒子として観察し、画像解析によりフェレ径の数平均径として測定される。
【００６４】
本発明に用いられるＮ型半導性粒子の形状は、樹枝状、針状および粒状等の形状があり、このような形状のＮ型半導性粒子は、例えば酸化チタン粒子では、結晶型としては、アナターゼ型、ルチル型及びアモルファス型等があるが、いずれの結晶型のものを用いてもよく、また２種以上の結晶型を混合して用いてもよい。その中でもルチル型のものが最も良い。
【００６５】
Ｎ型半導性粒子に行われる疎水化表面処理の１つは、複数回の表面処理を行い、かつ該複数回の表面処理の中で、最後の表面処理が反応性有機ケイ素化合物による表面処理を行うものである。また、該複数回の表面処理の中で、少なくとも１回の表面処理がアルミナ、シリカ、及びジルコニアから選ばれる少なくとも１種類以上の表面処理であり、最後に反応性有機ケイ素化合物の表面処理を行うことが好ましい。
【００６６】
尚、アルミナ処理、シリカ処理、ジルコニア処理とはＮ型半導性粒子表面にアルミナ、シリカ、或いはジルコニアを析出させる処理を云い、これらの表面に析出したアルミナ、シリカ、ジルコニアにはアルミナ、シリカ、ジルコニアの水和物も含まれる。又、反応性有機ケイ素化合物の表面処理とは、処理液に反応性有機ケイ素化合物を用いることを意味する。
【００６７】
この様に、酸化チタン粒子の様なＮ型半導性粒子の表面処理を少なくとも２回以上行うことにより、Ｎ型半導性粒子表面が均一に表面被覆（処理）され、該表面処理されたＮ型半導性粒子を中間層に用いると、中間層内における酸化チタン粒子等のＮ型半導性粒子の分散性が良好で、かつ黒ポチ等の画像欠陥を発生させない良好な感光体を得ることができるのである。
【００６８】
又、本発明に用いられる中間層は前記半導性粒子をバインダー樹脂中に分散し中間層を形成することが好ましい。該中間層のバインダー樹脂としては、ポリアミド樹脂、塩化ビニル樹脂、酢酸ビニル樹脂並びに、これらの樹脂の繰り返し単位のうちの２つ以上を含む共重合体樹脂が挙げられる。これら下引き樹脂の中で繰り返し使用に伴う残留電位増加を小さくできる樹脂としてはポリアミド樹脂が好ましい。又、前記半導性粒子の平均粒径は０．０１〜１μｍが好ましい。このような中間層の膜厚は、０．５〜２０μｍが好ましい。
【００６９】
本発明に用いられる酸化チタン粒子の形状は、樹枝状、針状および粒状等の形状があり、このような形状の酸化チタン粒子は、例えば酸化チタン粒子では、結晶型としては、アナターゼ型、ルチル型及びアモルファス型等があるが、いずれの結晶型のものを用いてもよく、また２種以上の結晶型を混合して用いてもよい。その中でもルチル型で且つ粒状のものが最も良い。
【００７０】
本発明の酸化チタン粒子は表面処理されていることが好ましく、表面処理の１つは、複数回の表面処理を行い、かつ該複数回の表面処理の中で、最後の表面処理が反応性有機ケイ素化合物を用いた表面処理を行うものである。また、該複数回の表面処理の中で、少なくとも１回の表面処理がアルミナ、シリカ、及びジルコニアから選ばれる少なくとも１種類以上の表面処理を行い、最後に反応性有機ケイ素化合物を用いた表面処理を行うことが好ましい。
【００７１】
尚、アルミナ処理、シリカ処理、ジルコニア処理とは酸化チタン粒子表面にアルミナ、シリカ、或いはジルコニアを析出させる処理を云い、これらの表面に析出したアルミナ、シリカ、ジルコニアにはアルミナ、シリカ、ジルコニアの水和物も含まれる。又、反応性有機ケイ素化合物の表面処理とは、処理液に反応性有機ケイ素化合物を用いることを意味する。
【００７２】
この様に、酸化チタン粒子の様な酸化チタン粒子の表面処理を少なくとも２回以上行うことにより、酸化チタン粒子表面が均一に表面被覆（処理）され、該表面処理された酸化チタン粒子を中間層に用いると、中間層内における酸化チタン粒子等の酸化チタン粒子の分散性が良好で、かつ黒ポチ等の画像欠陥を発生させない良好な感光体を得ることができるのである。
【００７３】
上記反応性有機ケイ素化合物としては下記一般式（１）で表される化合物が挙げられるが、酸化チタン表面の水酸基等の反応性基と縮合反応をする化合物であれば、下記化合物に限定されない。
【００７４】
一般式（１）
（Ｒ）n−Ｓｉ−（Ｘ）4-n
（式中、Ｓｉはケイ素原子、Ｒは該ケイ素原子に炭素が直接結合した形の有機基を表し、Ｘは加水分解性基を表し、ｎは０〜３の整数を表す。）
一般式（１）で表される有機ケイ素化合物において、Ｒで示されるケイ素に炭素が直接結合した形の有機基としては、メチル、エチル、プロピル、ブチル、ペンチル、ヘキシル、オクチル、ドデシル等のアルキル基、フェニル、トリル、ナフチル、ビフェニル等のアリール基、γ−グリシドキシプロピル、β−（３，４−エポキシシクロヘキシル）エチル等の含エポキシ基、γ−アクリロキシプロピル、γ−メタアクリロキシプロピルの含（メタ）アクリロイル基、γ−ヒドロキシプロピル、２，３−ジヒドロキシプロピルオキシプロピル等の含水酸基、ビニル、プロペニル等の含ビニル基、γ−メルカプトプロピル等の含メルカプト基、γ−アミノプロピル、Ｎ−β（アミノエチル）−γ−アミノプロピル等の含アミノ基、γ−クロロプロピル、１，１，１−トリフロオロプロピル、ノナフルオロヘキシル、パーフルオロオクチルエチル等の含ハロゲン基、その他ニトロ、シアノ置換アルキル基を挙げられる。また、Ｘの加水分解性基としてはメトキシ、エトキシ等のアルコキシ基、ハロゲン基、アシルオキシ基が挙げられる。
【００７５】
また、一般式（１）で表される有機ケイ素化合物は、単独でも良いし、２種以上組み合わせて使用しても良い。
【００７６】
また、一般式（１）で表される有機ケイ素化合物の具体的化合物で、ｎが２以上の場合、複数のＲは同一でも異なっていても良い。同様に、ｎが２以下の場合、複数のＸは同一でも異なっていても良い。又、一般式（１）で表される有機ケイ素化合物を２種以上を用いるとき、Ｒ及びＸはそれぞれの化合物間で同一でも良く、異なっていても良い。
【００７７】
又、表面処理に用いる好ましい反応性有機ケイ素化合物としてはポリシロキサン化合物が挙げられる。該ポリシロキサン化合物の分子量は１０００〜２００００のものが一般に入手しやすく、又、黒ポチ発生防止機能も良好である。
【００７８】
特にメチルハイドロジェンポリシロキサンを最後の表面処理に用いると良好な効果が得られる。
【００７９】
中間層、電荷発生層、電荷輸送層等の層形成に用いられる溶媒又は分散媒としては、ｎ−ブチルアミン、ジエチルアミン、エチレンジアミン、イソプロパノールアミン、トリエタノールアミン、トリエチレンジアミン、Ｎ，Ｎ−ジメチルホルムアミド、アセトン、メチルエチルケトン、メチルイソプロピルケトン、シクロヘキサノン、ベンゼン、トルエン、キシレン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブ等が挙げられる。本発明はこれらに限定されるものではないが、ジクロロメタン、１，２−ジクロロエタン、メチルエチルケトン等が好ましく用いられる。また、これらの溶媒は単独或いは２種以上の混合溶媒として用いることもできる。
【００８０】
次に有機感光体を製造するための塗布加工方法としては、浸漬塗布、スプレー塗布、円形量規制型塗布等の塗布加工法が用いられるが、感光層の上層側の塗布加工は下層の膜を極力溶解させないため、又、均一塗布加工を達成するためスプレー塗布又は円形量規制型（円形スライドホッパ型がその代表例）塗布等の塗布加工方法を用いるのが好ましい。なお保護層は前記円形量規制型塗布加工方法を用いるのが最も好ましい。前記円形量規制型塗布については例えば特開昭５８−１８９０６１号公報に詳細に記載されている。
【００８１】
図１は、タンデム中間転写式の画像形成装置の一例を示す断面構成図である。
【００８２】
本例は、ドラム型の中間転写手段を有する装置であり、転写手段１０上に現像剤であるカラートナーを重ね合わせてカラー画像を形成したのち、記録材（最終画像に支持体：普通紙、透明シート等）である記録紙Ｐに転写を行う形態である。
【００８３】
転写手段１０は、その周囲に配置されている４組の画像形成ユニット２０Ｙ、２０Ｍ、２０Ｃ、２０Ｋにより形成されたイエロー（Ｙ）、マゼンタ（Ｍ）、シアン（Ｃ）、黒（Ｋ）のトナー像を順次重ね合わせて担持する。前記転写手段１０は、ドラム状の転写体１０であって、円筒状の金属基体であるアルミニウム基体１１上に、弾性層として導電性ゴム層１２（厚さ５００〜５０００μｍ、電気抵抗１０8〜１０14Ω・ｃｍのウレタンゴム層）と、更に、その上に離形性フィルム１３（分離用として、厚さ２０〜２００μｍ、電気抵抗１０10〜１０16Ω・ｃｍのテフロン（Ｒ）層）が設けられている。転写体１０の周囲には、４組の画像形成ユニット２０Ｙ、２０Ｍ、２０Ｃ、２０Ｋと、記録紙転写手段３０、クリーニング手段１６が各々配設されている。又、転写体１０は、軸１０１によってカラー画像形成装置１００に回転自在に軸支されている。
【００８４】
又、前記４組の画像形成ユニット２０Ｙ、２０Ｍ、２０Ｃ、２０Ｋは、各々枠体２６Ｙ、２６Ｍ、２６Ｃ、２６Ｋ内に設けられ、該枠体２６Ｙ、２６Ｍ、２６Ｃ、２６Ｋがカラー画像形成装置１００内で移動可能に設けられ、各画像形成ユニットを、ドラム状の転写体１０に対して使用色に応じて画像転写位置か、又は非画像転写位置に移動させるための移動用部材２７Ｙ、２７Ｍ、２７Ｃ、２７Ｋが各々枠体２６Ｙ、２６Ｍ、２６Ｃ、２６Ｋと接触して設けられている。
【００８５】
前記４組の画像形成ユニット２０Ｙ、２０Ｍ、２０Ｃ、２０Ｋは、感光体ドラム２１Ｙ、２１Ｍ、２１Ｃ、２１Ｋを中心に、回転する帯電手段２２Ｙ、２２Ｍ、２２Ｃ、２２Ｋと、像露光手段２３Ｙ、２３Ｍ、２３Ｃ、２３Ｋと、回転する現像手段２４Ｙ、２４Ｍ、２４Ｃ、２４Ｋ、及び、感光体ドラム２１Ｙ、２１Ｍ、２１Ｃ、２１Ｋをクリーニングするクリーニング手段２５Ｙ、２５Ｍ、２５Ｃ、２５Ｋより構成されている。
【００８６】
前記画像形成ユニット２０Ｙ、２０Ｍ、２０Ｃ、２０Ｋは、転写体１０にそれぞれ形成するトナー像の色が異なるだけで、同じ構成であり、図２（本発明の画像形成装置に用いる画像形成ユニットの断面構成図）により画像形成ユニット２０Ｙを例にして詳細に説明する。
【００８７】
枠体２６Ｙ内に設けた画像形成ユニット２０Ｙは、像形成体である感光体ドラム２１Ｙの周囲に、像形成体帯電手段２２Ｙ（以下、単に帯電手段２２Ｙ、あるいは、帯電器２２Ｙという）、露光手段２３Ｙ、現像手段２４Ｙ、像形成体クリーニング手段２５Ｙ（以下、単にクリーニング手段２５Ｙ、あるいは、クリーニングブレード２５Ｙという）を配置し、感光体ドラム２１Ｙ上にイエロー（Ｙ）のトナー像を形成するものである。また、本実施の形態においては、この画像形成ユニット２０Ｙのうち、少なくとも感光体ドラム２１Ｙ、帯電手段２２Ｙ、現像手段２４Ｙ、クリーニング手段２５Ｙを一体化するように設けている。
【００８８】
帯電手段２２Ｙは、感光体ドラム２１Ｙに対して一様な電位を与える手段であって、本実施の形態においては、感光体ドラム２１Ｙと接触しながら従動回転をするローラ状の帯電器２２Ｙが用いられている。
【００８９】
像露光手段２３Ｙは、ローラ状の帯電器２２Ｙによって一様な電位を与えられた感光体ドラム２１Ｙ上に、画像信号（イエロー）に基づいて露光を行い、イエローの画像に対応する静電潜像を形成する手段であって、この露光手段２３Ｙとしては、感光体ドラム２１Ｙの軸方向にアレイ状に発光素子を配列したＬＥＤと結像素子（商品名；セルフォックレンズ）とから構成されるもの、あるいは、レーザ光学系などが用いられる。
【００９０】
本発明の有機感光体には、１２００ｄｐｉ以上の解像度でデジタル画像の書き込みを行い、静電潜像を形成することを前提としている。このような高解像度のドット画像の静電潜像を感光体に形成するには、像露光をスポット面積が５．００×１０-10ｍ2（５００μｍ2）以下の露光ビームを用いて行うことが好ましい。
【００９１】
このような小径のビーム露光を行っても、本発明の有機感光体は、該スポット面積に対応した静電画像を忠実に形成することができ、１２００ｄｐｉ以上のドット画像を持つ、鮮鋭性が良好で、階調性が豊かな電子写真画像を達成することができる。本発明の有機感光体に形成するドット画像数は１２００ｄｐｉ以上であるが、好ましくは１２００〜３０００ｄｐｉ、より好ましくは１２００〜２５００ｄｐｉである。該ドット画像数を大きくする為には、前記露光ビームのスポット面積をより小さくして、感光体上に、露光することが必要である。
【００９２】
又、前記露光ビームのスポット面積とは、該露光ビームを該ビームと垂直な面で切断したとき、該切断面に現れる光強度分布面で、光強度が最大ピーク強度の１／ｅ2以上の領域に相当する面積を意味する。
【００９３】
用いられる光ビームとしては半導体レーザを用いた走査光学系、及びＬＥＤや液晶シャッター等の固体スキャナー等があり、光強度分布についてもガウス分布及びローレンツ分布等があるがそれぞれのピーク強度の１／ｅ2までの部分をスポット面積とする。
【００９４】
現像手段２４Ｙは、現像剤であるイエロートナーを収容し、感光体ドラム２１Ｙ上に形成された静電潜像を反転現像して、イエロートナー像を形成する手段である。本実施の形態の現像手段２４Ｙにおいては、現像手段２４Ｙ内に収容されているイエロートナーを、撹拌部材２４１Ｙにより撹拌した後、矢示の方向に回転する表面が弾性（スポンジ）のトナー供給ローラ２４２Ｙにより、現像スリーブ２４３Ｙへ供給する。このとき、薄層形成部材２４４Ｙにより現像スリーブ２４３Ｙ上のイエロートナーを均一の薄層とする。現像手段２４Ｙの現像作用に際しては、矢示の方向に回転する現像スリーブ２４３Ｙに対し、直流あるいはさらに交流を加えた現像バイアスが印加され、現像手段２４Ｙの収容する一成分によるジャンピング現像が行われて、接地されている感光体ドラム２１Ｙに対して、トナーと同極性の直流成分と交流成分とを重畳したバイアスを印加して、非接触の反転現像が行われる。なお、現像スリーブ２４３Ｙの画像領域外の両端部に設けられた突当コロが、感光体ドラム２１Ｙに当接することにより、現像スリーブ２４３Ｙと感光体ドラム２１Ｙとを非接触に保っている。なお、非接触現像ではなく、接触現像を用いることもできる。
【００９５】
感光体ドラム２１Ｙ上に形成されたイエローのトナー像は、突当コロが、転写体１０の位置決め部に接触しながら回転し、トナーと逆極性のバイアス電圧の印加される転写体１０により、順次、転写体１０上に転写される。
【００９６】
クリーニング手段２５Ｙは、イエロートナー像が転写体１０に転写された後に、感光体ドラム２１Ｙ上に残留したイエロートナーを、感光体ドラム１０上から除去するための手段であって、本実施の形態においては、クリーニング手段２５Ｙが感光体ドラム２１Ｙに摺接することにより、残留トナーの除去を行っている。
【００９７】
このようにして、画像形成ユニット２０Ｙにより、帯電、露光、現像の工程により形成された画像信号（イエロー）に対応したイエロートナー像は、転写体１０上に転写される。
【００９８】
そして、図１に示すように、その他の画像形成ユニット２０Ｍ、２０Ｃ、２０Ｋも同様に、それぞれ感光体ドラム２１Ｍ、２１Ｃ、２１Ｋ上に、画像信号（マゼンタ）に対応したマゼンタトナー像、画像信号（シアン）に対応したシアントナー像、画像信号（Ｋ）に対応した黒トナー像が並列処理的に、同期をとりながら形成される。このような操作により、各画像形成ユニット２０Ｙ、２０Ｍ、２０Ｃ、２０Ｋの各感光体ドラム２１Ｙ、２１Ｍ、２１Ｃ、２１Ｋ上に形成されたトナー像は、順次、１〜２ｋＶの転写バイアスを印加した転写体１０上に転写され、トナー像が重ね合わされる。全てのトナー像が重ね合わさると、転写体１０上に、カラートナー像が形成される。
【００９９】
一方、転写体１０の下部には、記録材収納手段である給紙カセットＣＡが設けられ、給紙カセットＣＡ内に収容された記録材である記録紙Ｐは、給紙ローラｒ１の作動により、給紙カセットＣＡ内から搬出され、タイミングローラ対ｒ２へと送られる。タイミングローラ対ｒ２は、転写体１０上に形成されたカラートナー像と同期するように、記録紙Ｐを送り出す。
【０１００】
送り出された記録紙Ｐは、転写位置で記録紙転写手段３０により、転写体１０上に形成されたカラートナー像を転写される。この記録紙転写手段３０は、アースされたローラ３１、転写ベルト３２、紙帯電器３３、転写電極３４、紙分離ＡＣ除電器３５から構成されている。
【０１０１】
送り出された記録紙Ｐは、ローラ３１に張設され、転写体１０の周速度に同期して矢示の方向に回転する転写ベルト３２により、転写位置へと搬送される。転写ベルト３２は、１０6〜１０10Ω・ｃｍの高抵抗のベルト状のものである。この際、記録紙Ｐは、記録材帯電手段としての紙帯電器３３によりトナーと同極性に紙帯電され、転写ベルト３２に吸着されて転写位置へと給送される。トナーと同極性に紙帯電を行うことにより、転写体１０上のカラートナー像と引き合うことを防止して、カラートナー像の乱れを防止している。また、記録材帯電手段としては、転写ベルト３２に接離可能な通電ローラやブラシ帯電器など用いることができる。
【０１０２】
転写位置では、転写電極３４により、転写体１０上のカラートナー像が、記録紙Ｐ上へと転写される。この転写電極３４により、記録紙Ｐの裏面には、転写体１０のバイアスより高いトナーと反対極性の電圧である１．５〜３ｋＶの電位となるように、コロナ放電がなされる。
【０１０３】
カラートナー像の転写を受けた記録紙Ｐは、転写ベルト３２によりさらに搬送され、記録材分離用としての紙分離ＡＣ除電器３５により除電され、転写ベルト３２より分離され、定着手段４０へと搬送される。定着手段４０において、加熱ローラ４１と加圧ローラ４２とにより加熱・圧着されカラートナー像が記録紙Ｐ上に容着・定着された後、記録紙Ｐは排紙ローラ対ｒ３によりカラー画像形成装置の上部に設けられたトレイ上に排出される。
【０１０４】
一方、カラートナー像が記録紙Ｐへ転写された転写体１０は、転写体クリーニング手段１６であるクリーニングブレード１６１によって、転写体１０上を摺擦され、転写体１０上に残留した残留トナーを除去・清掃される。また、転写ベルト３２上には、転写ベルトクリーニング手段３６としてブレードが摺接しており、紙分離後の転写ベルト３２上をクリーニングする。
【０１０５】
図２に示される画像形成ユニットは、現像手段と、感光ドラムとを、画像形成ユニットから脱着可能なプロセスカートリッジとしているが、本発明においてプロセスカートリッジはこれに限定されるわけではなく、感光体と帯電手段、像露光手段、現像手段、転写手段、分離手段及びクリーニング手段のうち少なくとも一つを有するプロセスカートリッジであればよい。
【０１０６】
図３は、本発明の画像形成装置に用いる画像形成ユニットの他の例を示す断面構成図である。図３では現像手段と、感光体ドラムを画像形成ユニットより着脱可能なプロセスカートリッジとし、交換できる図２とは少々構成が異なる画像形成ユニットの断面図である。
【０１０７】
本実施例を前記画像形成ユニット２０Ｃの構成を例にして説明する。
【０１０８】
画像形成ユニット２０Ｃを構成した枠体２６Ｃはカラー画像形成装置に設けた案内部材１１１に設けられており、該枠体２６Ｃの一部に接触するようにカム構造の移動用部材２７Ｃが設けられ、スプリングＳＣに抗して枠体２６Ｃと共に画像形成ユニット２０Ｃを所定の画像形成位置で停止している。枠体２６Ｃ内には像形成体である感光体ドラム２１Ｃの周囲に、帯電手段２２Ｃ、露光手段２３Ｃが設けられ、枠体２６Ｃと着脱自在に設けられ交換可能なプロセスカートリッジとなした第２枠体２６１Ｃ内には、現像手段２４Ｃと、現像剤供給手段２４１Ｃ、及び、現像剤撹拌手段２４２Ｃが各々設けられ、現像手段２４Ｃが感光体ドラム２１Ｃの周囲に対峙するように配置されている。
【０１０９】
更に、第２枠体２６１Ｃ内には、一成分現像剤Ｔよりなるシアン（Ｃ）のトナーが内蔵されており、該一成分現像剤Ｔの残量を検知する現像剤残量検知手段Ａが現像手段２４Ｃ内に設けられている。
【０１１０】
前記感光体ドラム２１Ｃ上には、前記画像形成プロセスによりシアン（Ｃ）のトナー像を形成し、前記同様転写体１０にシアン（Ｃ）のトナー像を感光体ドラム２１Ｃ上より転写した後、感光体ドラム２１Ｃの周囲をクリーニング手段２５Ｃでクリーニングするように配置されている。
【０１１１】
図４は、本発明の他の画像形成装置の断面構成図である。図４では転写ベルト上の記録材に直接転写する画像形成装置である。図４の画像形成手順は、図１〜３にてのものとほぼ同一であり、中間転写体の代わりに直接記録材に転写している点が異なるのみである。
【０１１２】
図４の転写ベルト上の記録材に直接転写する画像形成装置説明を行う。感光体を４組並列に配置して、イエロー（Ｙ）、マゼンタ（Ｍ）、シアン（Ｃ）、黒（Ｋ）の４色のトナー画像を順次転写してゆくタンデムカラー画像形成装置によるカラー画像形成例である。
【０１１３】
図４によれば、感光体ドラム２１Ｙ（２１Ｍ、２１Ｃ、２１Ｋ）、スコロトロン帯電器（帯電手段）２２Ｙ（２２Ｍ、２２Ｃ、２２Ｋ）、露光光学系（露光手段）、現像器（現像手段）２４Ｙ（２４Ｍ、２４Ｃ、２４Ｋ）及びクリーニング装置（クリーニング手段）２５Ｙ（２５Ｍ、２５Ｃ、２５Ｋ）よりなるＹ、Ｍ、Ｃ及びＫの画像形成ユニット２０Ｙ（２０Ｍ、２０Ｃ、２０Ｋ）を設け、Ｙ、Ｍ、Ｃ及びＫのトナー画像形成ユニットにより形成した各トナー像を、タイミングを合わせて記録材（記録紙Ｐ）を供給し、転写手段としての転写器３４Ｙ（３４Ｍ、３４Ｃ、３４Ｋ）により順次転写して、重ね合わせカラートナー像を形成する。
【０１１４】
記録材は、搬送ベルト１１５に乗って搬送され、記録材分離手段としての紙分離ＡＣ除電器１６１による除電作用と、所定の間隔を空けて搬送部１６０に設けられる分離部材である分離爪２１０とにより、搬送ベルトから分離される。
【０１１５】
さらに搬送部１６０を通った後、加熱ローラ４１と、加圧ローラ４２とにより構成される定着装置（定着手段）４０へと搬送され、加定着ローラ４１と加圧ローラ４２により形成されるニップ部Ｔで記録紙Ｐが挟持され、熱と圧力とが加えられることにより記録紙Ｐ上の重ね合わせトナー像が定着された後、機外へ排出される。
【実施例】
【０１１６】
以下、実施例をあげて本発明を詳細に説明するが、本発明の様態はこれに限定されない。なお、文中「部」とは「質量部」を表す。
【０１１７】
実施例１
感光体１群の作製
〈中間層（ＵＣＬ）〉
下記中間層塗布液を調製し、洗浄済みの直径３０ｍｍの円筒状アルミニウム基体上に浸漬塗布法で塗布し、中間層を形成した。
【０１１８】
（中間層分散液の作製）
バインダー樹脂（ポリアミド樹脂）                                        １部
アナターゼ形酸化チタン（一次粒径３５ｎｍ；表面処理は、フッ化エチルトリメトキシシラン処理）                                                          ３．０部
イソプロピルアルコール                                                １０部
上記成分を混合し、サンドミル分散機を用い、１０時間、バッチ式にて分散して、中間層分散液を作製した。
【０１１９】
中間層分散液を同じ混合溶媒にて二倍に希釈し、一夜静置後に濾過（フィルター；日本ポール社製リジメッシュフィルター公称濾過精度：５ミクロン、圧力；５０ｋＰａ）し、中間層塗布液を作製した。該塗布液を前記円筒状アルミニウム基体上に浸漬塗布法で塗布し、１２０℃、１時間の加熱を行い、乾燥膜厚４．０μｍの中間層を形成した。乾燥後の中間層の体積抵抗は前記測定条件で３×１０13Ω・ｃｍあった。
【０１２０】
〈電荷発生層（ＣＧＬ）〉
電荷発生物質（Ｇ−１）                                                ２０部
ポリビニルブチラール（＃６０００−Ｃ、電気化学工業社製）              １０部
２−ブタノン                                                        ７００部
４−メトキシ−４−メチル−２−ペンタノン                            ３００部
上記組成物を混合し、サンドミルを用いて分散し、電荷発生層塗布液を調製した。この塗布液を浸漬塗布法で塗布し、前記中間層の上に乾燥膜厚０．３μｍの電荷発生層を形成した。
【０１２１】
〈第一電荷輸送層（第一ＣＴＬ）〉
電荷輸送物質（Ｔ−１）                                              １５１部
ポリカーボネートＺ（分子量３万）                                    ３００部
酸化防止剤（Ｉｒｇａｎｏｘ１０１０：日本チバガイギー社製）              ６部
ジクロロメタン（溶媒）                                            ２０００部
シリコンオイル（ＫＦ−５４：信越化学社製）                              １部
を混合し、溶解して電荷輸送層塗布液を調製した。この塗布液を前記電荷発生層の上に円型量規制型塗布法で塗布し、１２５℃で７０分間の乾燥を行い乾燥膜厚４μｍの第一電荷輸送層を形成した。
【０１２２】
〈第二電荷輸送層（第二ＣＴＬ）〉
電荷輸送物質（Ｔ−９）                                              ２００部
ポリカーボネート（Ｚ３００：三菱ガス化学社製）                      ３００部
酸化防止剤（Ｉｒｇａｎｏｘ１０１０：日本チバガイギー社製）              ６部
ジクロロメタン                                                    ２０００部
シリコンオイル（ＫＦ−５４：信越化学社製）                              １部
を混合し、溶解して電荷輸送層塗布液を調製した。この塗布液を前記第一電荷輸送層の上に円型量規制型塗布法で塗布し、１０５℃で７０分間の乾燥を行い、乾燥膜厚、２０μｍの第二電荷輸送層を形成し、感光体１群（タンデム用に同一処方の感光体を４本）を作製した。
【０１２３】
感光体２群〜感光体１４群の作製
感光体１群の作製において、電荷発生層（ＣＧＬ）の電荷発生物質（ＣＧＭ）、第一電荷輸送層（第一ＣＴＬ）及び第二電荷輸送層（第二ＣＴＬ）の電荷輸送物質（ＣＴＭ）の種類と量及びそれぞれの乾燥膜厚を表１のように変化させた以外は同様にして、感光体２群〜感光体１４群を作製した。
【０１２４】
感光体１Ｔ〜感光体１４ＴのＴＯＦ測定用感光体の作製
上記、感光体１群〜感光体１４群の作製に於いて、直径３０ｍｍの円筒状アルミニウム基体をＰＥＴベース上にアルミニウムを蒸着した支持体に代えた他は同様にして各中間層、電荷発生層、第一電荷輸送層、第二電荷輸送層を形成したＴＯＦ測定用の感光体１Ｔ〜１４Ｔを作製し、第一の電荷輸送層形成時と全層形成後に下記ＴＯＦの評価を行なった。
【０１２５】
〈評価１：ＴＯＦの評価〉
感光体１Ｔ〜１４Ｔを用い、前記したＴＯＦの測定条件で、各感光体の過渡光電流（ＴＯＦ）を第一の電荷輸送層が形成された時点と、全層が形成された時点のそれそれで測定し、続いて過渡光電流（ＴＯＦ）測定データから図６に示したような時間に対する検出電流の積算値をプロットした曲線を作製し、該曲線から各感光体の原点を起点とした接線Ａと３０００μｓｅｃを起点とした接線Ｂの交差角αを求めた。ＴＯＦの測定時の帯電電位Ｖは、中間層、電荷発生層、電荷輸送層の膜厚合計をｄとした場合のＶ／ｄが１０Ｖ／μｍとなるように設定した。これらの結果を表１に示す。
【０１２６】
【表１】
2005091839.tif 000005
【０１２７】
表中、
Ｇ−１はＣｕ−Ｋαの特性Ｘ線回折スペクトルのブラッグ角（２θ±０．２°）において、２７．２°に最大ピークを有するチタニルフタロシアニン顔料
Ｇ−２はＣｕ−Ｋαの特性Ｘ線回折スペクトルのブラッグ角（２θ±０．２°）において、少なくとも７．５°、９．９°、１２．５°、１６．３°、１８．
６°、２５．１°、２８．１°の位置に回折ピークを有するヒドロキシガリウムフタロシアニン顔料
〈評価２：画像評価〉
図１に示した画像形成装置を基本構成とした１２００ｄｐｉのデジタルカラープリンター（露光波長６５０ｎｍ）に各感光体１群〜１２群を搭載し、常温常湿（２０℃５０％ＲＨ）下で、画素率８％の文字及びハーフトーンの混在したモノクロ画像及びカラー画像を、連続してＡ４紙に１５万枚プリントした。モノクロ画像とカラー画像の比率は、タンデム型カラー画像形成装置のモノクロ及びカラーのプリント比率を考慮して、モノクロ画像９枚、カラー画像１枚の割合で、即ち９：１の割合でプリントした。但し、下記評価に必要な時はプリントを一時停止した。評価項目、評価基準を下記に示す。又評価結果を表２に示す。
【０１２８】
評価項目と評価基準
「モノクロ画像のドット再現性」
黒色画像を構成するドット再現性を１００倍の拡大鏡を覗いて評価した。プリント開始時（Ｓ）、５万枚後（５万）、１５万枚後（１５万）の黒色画像で評価した。
【０１２９】
◎：ドット画像が露光スポット面積に対し３０％未満の増減で作製され、それぞれ独立に再現されている（良好）
○：ドット画像が露光スポット面積に対し３０〜６０％の増減で作製され、それぞれ独立に再現されている（実用性があるレベル）
×：ドット画像が露光スポット面積に対し６０％を超した増減で作製され、部分的にドット画像が消失したり、連結したりしている（実用上問題のレベル）
「カラー画像のドット再現性」
画像を構成するドット再現性を１００倍の拡大鏡を覗いて評価した。プリント開始時（Ｓ）、５万枚後（５万）、１５万枚後（１５万）のカラー画像で評価した。
【０１３０】
◎：カラー画像のＫ、Ｙ、Ｍ、Ｃの各ドット間のバラツキが少なく（各ドットの最大と最小の差がドット面積差で３０％未満）再現されており、カラー画像の色バランスも良好である（良好）
○：カラー画像のＫ、Ｙ、Ｍ、Ｃの各ドット間のバラツキが、各ドットの最大と最小の差がドット面積差で３０〜６０％で、再現されており、カラー画像の色バランスが保たれている（実用性があるレベル）
×：カラー画像のＫ、Ｙ、Ｍ、Ｃの各ドット間のバラツキが大きく（各ドットの最大と最小の差がドット面積差で６０％より大きい）再現されており、カラー画像の色バランスが失われている。（実用上問題のレベル）
「周期性の画像欠陥」
感光体の周期と一致した画像欠陥（黒ポチ（カラーポチも含む）や白ヌケ又は線状の画像欠陥として発生する）の発生を評価した。１５万枚後のモノクロ及びカラー画像で評価した。
【０１３１】
評価基準は
◎：明瞭な周期性の画像欠陥の発生がほとんど見られない（黒ポチの場合は３個／Ａ４以下、線状の場合は濃度が０．０２以内：良好）
○：明瞭な周期性の画像欠陥の発生が実用性の範囲内（黒ポチの場合は４〜１０個／Ａ４以下、線状の場合は濃度が０．０３〜０．０４：実用性があるレベル）
△：明瞭な周期性の画像欠陥の発生があり、実用性の再検討を要する範囲（黒ポチの場合は１１〜２０個／Ａ４以下、線状の場合は濃度が０．０５〜０．０６：実用性再検討要のレベル）
×：明瞭な周期性の画像欠陥の発生が多発（黒ポチの場合は２１個／Ａ４以上、線状の場合は濃度が０．０７以上：実用上問題のレベル）
「鮮鋭性」
画像の鮮鋭性は、線画像の解像性で評価した。下記の判断基準で評価した。１５万枚後のモノクロ及びカラー画像で評価した。
【０１３２】
◎：線画像の解像性が１６本／ｍｍ以上を達成している（良好）
○：線画像の解像性が１０〜１５本／ｍｍを達成している（実用上問題なし）
×：線画像の解像性が９本／ｍｍ以下（高解像性の画像としては不適）
「階調性」
上記評価条件を常温常湿（２０℃、６０％ＲＨ）環境に変更し、白画像から黒ベタ画像まで６０の階調段差を持つオリジナル画像を複写し、階調性を評価した。評価は階調段差の画像を十分な昼光条件下で目視評価し、有意性のある階調段差の合計段差数で評価した。
【０１３３】
◎：階調段差が４１段差以上（良好）
○：階調段差が２１〜４０段差（実用上問題なし）
△：階調段差が１１〜２０段差（実用性の再検討要：階調性が重視されない画質では実用性あり）
×：階調段差が１０段差以下（実用上問題あり）
感光体の電位特性
感光体の電位特性として、スタート時から１５万プリントまでの残留電位（Ｖｒ）を測定し、その変動幅（ΔＶｒ）を算出した。
【０１３４】
その他の評価条件
感光体の帯電条件：非画像部の電位は、電位センサで検知し、フィードバック制御できるようにし、目標電位を−８００Ｖとした。
【０１３５】
像露光：半導体レーザ（波長：６５０ｎｍ）
像露光条件：半導体レーザ、露光スポット面積：３．５４×１０-10ｍ2、１２００ｄｐｉ
除電条件
帯電前の除電条件は６８０ｎｍのＬＥＤ光（露光部電位に到達するのに必要な光量の３倍以上の光量値）を照射した。除電後の表面電位の値を残留電位として測定した。
【０１３６】
現像条件：現像剤は下記の現像剤を用い反転現像で行った。
【０１３７】
現像剤１Ｋ：カーボンブラックを着色顔料とした体積平均５．２μｍの着色粒子１００質量部に、疎水性シリカ（疎水化度＝７５／数平均一次粒子径＝１２ｎｍ）を０．５質量部、及び０．０５μｍの酸化チタン０．２５質量部を添加したトナーと樹脂被覆した４５μｍフェライトキャリア（トナーとキャリアの混合比は質量比で１／１０）を用いた。
【０１３８】
現像剤１Ｙ：現像剤１Ｋのトナーの着色顔料をカーボンブラックの代わりにＣ．Ｉ．ピグメントイエロー１８５を使用した以外同様にして作製した現像剤を用いた。
【０１３９】
現像剤１Ｍ：現像剤１Ｋのトナーの着色顔料をカーボンブラックの代わりにＣ．Ｉ．ピグメントレッド１２２を使用した以外同様にして作製した現像剤を用いた。
【０１４０】
現像剤１Ｃ：現像剤１Ｋのトナーの着色顔料をカーボンブラックの代わりにＣ．Ｉ．ピグメントブルー１５：３を使用した以外同様にして作製した現像剤を用いた。
【０１４１】
【表２】
2005091839.tif 000006
【０１４２】
表１及び表２から明らかなように、１０Ｖ／μｍの電界強度での過渡光電流（ＴＯＦ）測定において、時間に対する検出電流の積算値をプロットした場合に得られる曲線に接する２つの接線の交差角αが第一の電荷輸送層が形成された時点で、６０°より大きく、全ての層構成が完成された時点で、１５°〜６０°である本発明の感光体１群〜５群、７〜９群、１１群、１２群、１４群はモノクロ及びカラー画像のドット再現性が良好であり、このことから階調性、鮮鋭性が良好であり、又、周期性の画像欠陥の発生や残留電位の上昇も少ない。特に、第一の電荷輸送層が形成された時点で、７０°より大きく、全層の交差角αが２５°〜５５°の範囲にある感光体１群、２群、４群、８群、９群、１１群、１２群は各評価の改良効果が顕著である。
一方、前記交差角αが本発明外の感光体６群（全層の交差角αが６６°）では、モノクロ及びカラー画像のドット再現性がプリント枚数の増加と共に劣化しており、且つ鮮鋭性も低下している。又、交差角αが本発明外の感光体１０群（全層の交差角αが１３°）では残留電位の増加が大きく、モノクロ及びカラー画像のドット再現性の劣化が大きく、鮮鋭性も劣化している。又、交差角αが本発明外の感光体１３群（第一の電荷輸送層形成時の交差角αが５７°）では、カラー画像のドット再現性のが徐々に劣化し、鮮鋭性も劣化している。
【０１４３】
〈評価３：画像評価〉
本発明内の感光体１群〜５群、７〜９群、１１群、１２群、１４群を用い、前記評価２の像露光条件を下記のように変更した。
【０１４４】
像露光条件：露光スポット面積：９．００×１０-11ｍ2、２４００ｄｐｉ
評価結果
２４００ｄｐｉの露光条件でも、本発明の感光体１群〜５群、７〜９群、１１群、１２群、１４群は、各評価項目とも１２００ｄｐｉの露光条件の場合とほぼ同等の評価結果が得られた。
【０１４５】
〈評価４：画像評価〉
本発明内の感光体１群〜５群、７〜９群、１１群、１２群、１４群を用い、前記評価２の感光体の帯電条件を下記のように変更した以外は評価２と同様にして評価（但し、電位特性の評価は除く）を行った。評価結果を表３に示す。
【０１４６】
感光体の帯電条件：非画像部の電位は、電位センサで検知し、フィードバック制御できるようにし、目標電位を−４００Ｖとした。
【０１４７】
【表３】
2005091839.tif 000007
【０１４８】
帯電条件を目標電位−４００Ｖとした場合は、本発明の感光体１群〜５群、７〜９群、１１群、１２群、１４群は、評価２の目標電位が−８００Ｖの場合に比し、周期性の画像欠陥、鮮鋭性、階調性の改良効果が向上しているのが見出される。
【０１４９】
〈評価５：画像評価〉
本発明内の感光体１群〜５群、７〜９群、１１群、１２群、１４群を用い、前記評価４の感光体の帯電条件を下記のように変更した以外は評価４と同様にして評価を行った。
【０１５０】
感光体の帯電条件：非画像部の電位は、電位センサで検知し、フィードバック制御できるようにし、目標電位を−２００Ｖと−３００Ｖの２水準で評価した。
【０１５１】
評価結果
帯電条件を目標電位−２００Ｖ、−３００Ｖとした場合は、本発明の感光体１群〜５群、７〜９群、１１群、１２群、１４群は、評価４の目標電位が−４００Ｖの場合とほぼ同様の効果が得られた。
【図面の簡単な説明】
【０１５２】
【図１】タンデム中間転写式の画像形成装置の一例を示す断面構成図である。
【図２】本発明の画像形成装置に用いる画像形成ユニットの断面構成図である。
【図３】本発明の画像形成装置に用いる画像形成ユニットの他の例を示す断面構成図である。
【図４】本発明の他の画像形成装置の断面構成図である。
【図５】有機感光体の１０Ｖ／μｍの電界強度での過渡光電流（ＴＯＦ）測定のデータである。
【図６】図５のデータから得られる時間に対する検出電流の積算値をプロットした曲線である。
【符号の説明】
【０１５３】
１０  転写体（転写手段）
２０Ｙ、２０Ｍ、２０Ｃ、２０Ｋ  画像形成ユニット
２１Ｙ、２１Ｍ、２１Ｃ、２１Ｋ  感光体ドラム（像形成体）
２２Ｙ、２２Ｍ、２２Ｃ、２２Ｋ  帯電手段
２３Ｙ、２３Ｍ、２３Ｃ、２３Ｋ  露光手段
２４Ｙ、２４Ｍ、２４Ｃ、２４Ｋ  現像手段
２５Ｙ、２５Ｍ、２５Ｃ、２５Ｋ  クリーニング手段
２６Ｙ、２６Ｍ、２６Ｃ、２６Ｋ  枠体
２７Ｙ、２７Ｍ、２７Ｃ、２７Ｋ  移動用部材
【図１】
2005091839.tif 000008
【図２】
2005091839.tif 000009
【図３】
2005091839.tif 000010
【図４】
2005091839.tif 000011
【図５】
2005091839.tif 000012
【図６】
2005091839.tif 000013